표면 처리 가 되 어 있 지 않 은 두께 75 ㎛ 의 폴리에틸렌 테레프탈 레이트 필름 ( 도레 이사 제조 , ' 루 미라 S 10 ') 상 에 상기 의 점착제 조성물 을 건조 후 의 두께 가 25 ㎛ 가 되 도록 파 운 틴 롤 을 이용 하 여 도포 하 였 다 . 130 ℃ 에서 1 분 간 건조 하 여 용매 를 제거 한 후 , 점착제 의 도포면 에 세 퍼 레이터 ( 표면 이 실리콘 이 형 처리 된 두께 25 ㎛ 의 폴리에틸렌 테레프탈 레이트 필름 ) 의 이 형 처리 면 을 첩 합하 였 다 . 그 후 , 25 ℃ 의 분위기 에서 4 일 간 의 에이징 처리 를 하 고 , 가교 를 진행 시켜 필름 기재 상 에 광경 화성 점착 시트 가 고착 적층 되 고 , 그 위 에 세 퍼 레이터 가 가착 된 보강 필름 을 얻 었 다 .